СПОСОБ ИЗГОТОВЛЕНИЯ ОРИЕНТИРОВАННОГО ТЕЛА, ПРЕССОВАННОГО ТЕЛА И СПЕЧЕННОГО ТЕЛА, А ТАКЖЕ СПОСОБ ИЗГОТОВЛЕНИЯ ПОСТОЯННОГО МАГНИТА

1. Способ изготовления ориентированного тела, в котором:
заполняют загрузочную камеру порошком, поляризованным в магнитном или электрическом поле; и
осуществляют ориентацию при перемешивании порошка в магнитном поле или в электрическом поле.
2. Способ изготовления прессованного тела, в которм осуществляют:
первую операцию заполнения загрузочной камеры порошком, поляризованным в магнитном поле или электрическом поле, и ориентирования порошка, находящегося в загрузочной камере, в магнитном поле или электрическом поле при перемешивании; и
вторую операцию компрессионного формования порошка, ориентированного в ходе первой операции в магнитном поле или в электрическом поле.
3. Способ изготовления спеченного тела, в котором осуществляют:
первую операцию заполнения загрузочной камеры порошком, поляризованным в магнитном поле или электрическом поле, и ориентирования порошка, находящегося в загрузочной камере, при перемешивании;
вторую операцию компрессионного формования порошка в магнитном поле или в электрическом поле, ориентированного в ходе первой операции; и
третью операцию, в дополнение или вместо второй операции, заключающуюся в спекании ориентированного тела или подвергнутого компрессионному формованию тела.
4. Способ изготовления постоянного магнита, в котором осуществляют:
операцию ориентации при заполнении загрузочной камеры исходным молотым порошком сплава и ориентацию при перемешивании находящегося в загрузочной камере исходного молотого порошка сплава в магнитном поле; и
операцию формования путем компрессионного формования исходного молотого порошка сплава, ориентированного в ходе операции ориентации, с получением заданной формы в магнитном поле.
5. Способ изготовления постоянного магнита по п.4, в котором исходный молотый порошок сплава, смешанный в заданном соотношении со смазкой, засыпают в загрузочную камеру.
2
6. Способ изготовления постоянного магнита по п.4 или 5, в котором операцию прессования выполняют в компрессионной формовочной машине с одноосным формованием, при этом давление компрессионного формования устанавливают в диапазоне 0,1-1 т/см.
7. Способ изготовления постоянного магнита по п.6, который содержит также вторую формовочную операцию, в ходе которой прессованное тело, полученное в ходе первой операции прессования, подвергают изостатическому прессованию.
2
8. Способ изготовления постоянного магнита по п.4 или 5, в котором операцию прессования выполняют машиной изостатического формования, при этом давление компрессионного формования устанавливают в диапазоне 0,3-3,0 т/см.
9. Способ изготовления постоянного магнита по п.4, который содержит операцию спекания, дополняющую или заменяющую операцию прессования, спекания ориентированного тела или полученного компрессионным формованием тела.
10. Способ изготовления постоянного магнита по п.5, в котором в качестве смазки используют твердую смазку, причем ее доля при смешивании находится в диапазоне 0,02-0,1 мас.%.
11. Способ изготовления постоянного магнита по п.5, в котором в качестве смазки используют жидкую смазку, причем и ее доля при смешивании находится в диапазоне 0,05-5 мас.%.
12. Способ изготовления постоянного магнита по п.5, в котором в качестве смазки используют смесь с заданным соотношением твердой смазки и жидкой смазки.
13. Способ изготовления постоянного магнита по п.4 или 9, в котором исходный молотый порошок сплава предназначен для редкоземельного магнита, изготовленного закалочным процессом.
14. Способ изготовления постоянного магнита по п.4 или 9, в котором перемешивание исходного молотого порошка сплава выполняют перемешивающими средствами, выполненными из немагнитного материала.
15. Способ изготовления постоянного магнита по п.4 или 9, в котором по меньшей мере одну операцию из числа операции ориентации и операции формования выполняют в статическом магнитном поле, а напряженность магнитного поля задают в диапазоне 5-30 кЭ.
16. Способ изготовления постоянного магнита по п.4 или 9, в котором по меньшей мере одну операцию из числа операции ориентации и операции формования выполняют в импульсном магнитном поле, а напряженность магнитного поля задают в диапазоне 5-50 кЭ.